즉 , 지연 파괴 저항성 이 우수 한 고강 도 강 부품 을 제조 하 기 위해서 는 중량 % 로 , C : 0 . 1 ~ 0 . 4 %, Si : 0 . 3 ~ 1 . 5 %, Mn : 0 . 3 ~ 1 . 7 %, Cr : 0 . 05 ~ 1 . 7 %, B : 0 . 001 ~ 0 . 005 %, Ti : 0 . 01 ~ 0 . 05 %, N : 0 . 015 % 이하 , 잔부 Fe 및 기타 불가피 하 게 함유 되 는 불순물 로 이루어지 고 , Ti / N 이 1 . 39 이상 이 고 B / Cr 이 0 . 04 이 하인 조성 을 가지 는 상기 강 선재 를 강 부품 의 형태 로 냉간 가공 한 후 , 상기 냉간 가공 된 제품 을 850 ~ 950 ℃ 로 30 분 ~ 100 분 동안 가열 한 후 유 냉 혹은 수 냉 하 는 조건 으로 소입 하 고 350 ~ 550 ℃ 의 온도 에서 소려 하 는 것 을 특징 으로 한다 .